(57)【特許請求の範囲】
【請求項１】
ポリエステル繊維を含む不織布層と、透明通気フィルム層と、多孔性ポリオレフィンフィルム層とを備え、前記透明通気フィルム層の一方の面に前記不織布層が積層され、前記透明通気フィルム層の他方の面に前記多孔性ポリオレフィンフィルム層が積層され、波長５５０ｎｍの全光線透過率が４０％以上６０％以下、全光線反射率が６０％以下である建築用透湿防水シートであって、
前記透明通気フィルム層は、波長５５０ｎｍの全光線透過率が３７．５％以上、且つ、孔径が０．１μｍ以上１０μｍ以下の貫通孔が形成され、ＪＩＳ  Ｌ１０９９の４．１のＡ法（繊維製品の透湿度試験方法）に準拠して測定された透湿度が８４００〜８７００ｇ／（ｍ２・２４ｈ）であるフィルムであり、
前記多孔性ポリオレフィンフィルム層は、孔径が１０μｍ超３０ｍｍ以下の貫通孔が形成されているポリオレフィンフィルムである、建築用透湿防水シート。
【請求項２】
前記透明通気フィルム層と前記不織布層とが接着剤を介して接着されている、請求項１に記載の建築用透湿防水シート。
【請求項３】
波長５５０ｎｍの全光線透過率が３７．５％以上、且つ、孔径が０．１μｍ以上１０μｍ以下の貫通孔が形成されている、ＪＩＳ  Ｌ１０９９の４．１のＡ法（繊維製品の透湿度試験方法）に準拠して測定された透湿度が８４００〜８７００ｇ／（ｍ２・２４ｈ）である透明通気フィルム層の一方の面に、ポリエステル繊維を含む不織布層を接着し、
前記透明通気フィルムの他方の面に、孔径が１０μｍ超３０ｍｍ以下の貫通孔が形成されている多孔性ポリオレフィンフィルム層を接着する、建築用透湿防水シートの製造方法。
【請求項４】
前記透明通気フィルム層と前記不織布層とを、接着剤で接着する、請求項３に記載の建築用透湿防水シートの製造方法。
【請求項５】
前記建築用透湿防水シートが、波長５５０ｎｍの全光線透過率が４０％以上６０％以下、全光線反射率が６０％以下である、請求項３〜４のいずれか一項に記載の建築用透湿防水シートの製造方法。
【発明の詳細な説明】
【技術分野】
【０００１】
本発明は、住宅等の建築物に使用される建築用透湿防水シート及びその製造方法に関する。
【背景技術】
【０００２】
近年、住宅等の建築物の外壁を施工する際には、通気工法が採用されることが多くなっている。ここで、通気工法とは、柱同士の間に設けられた断熱材の屋外側に透湿防水シートを貼り付け、該透湿防水シートの屋外側に、外壁との間に隙間を形成するためのスペーサ部材を設置して、空気を屋外に逃がすための通気部を形成する工法のことである。該通気工法を採用した建築物においては、室内の湿気を通気部に逃がし、さらに、その湿気を、通気部を通して屋外に排出させることができ、結露や黴等の発生による建築物の劣化を抑制することができる。
建築物の外壁としては、意匠性の自由度が高く、風合いが良いことから、モルタル壁が用いられることがある。通気工法を採用した場合のモルタル壁の形成方法としては、通常、スペーサ部材に防水シートを固定し、その防水シートの屋外側にラス網を取り付け、ラス網にモルタルを塗り付ける方法が採用される。
従来、建築用の透湿防水シートとしては、不織布と通気性を有するフィルムとを備えるシートが知られている（特許文献１，２）。
【先行技術文献】
【特許文献】
【０００３】
【特許文献１】特開２００２−２１０８８４号公報
【特許文献２】特開２００４−０４２３３０号公報
【発明の概要】
【発明が解決しようとする課題】
【０００４】
特許文献１に記載の透湿防水シートは透明性について何ら考慮されたものではない。
しかし、不透明な透湿防水シートでは、釘やステープル等の固定具等を用いて柱等の下地材に固定する際に、透湿防水シートを通して下地材を視認することが困難である。そのため、固定具の打ち損じが生じ、透湿防水シートの施工性が低くなる。
これに対し、特許文献２には、透明性を有する透湿防水シートを用いて施工性を高めることが記載されている。しかし、特許文献２に記載の透湿防水シートでは、建築用としての強度及び耐久性が不足することがあった。
本発明は、ある程度の透明性を有し、しかも建築用として充分な強度及び耐久性を有する建築用透湿防水シート及びその製造方法を提供することを目的とする。
【課題を解決するための手段】
【０００５】
本発明の一態様の建築用透湿防水シートは、ポリエステル繊維を含む不織布層と、透明通気フィルム層と、多孔性ポリオレフィンフィルム層とを備え、波長５５０ｎｍの全光線透過率が４０％以上、全光線反射率が６０％以下である建築用透湿防水シートであって、前記透明通気フィルム層は、波長５５０ｎｍの全光線透過率が３７．５％以上、且つ、孔径が０．１μｍ以上１０μｍ以下の貫通孔が形成されているフィルムであり、前記多孔性ポリオレフィンフィルム層は、孔径が１０μｍ超３０ｍｍ以下の貫通孔が形成されているポリオレフィンフィルムである。
本態様の建築用透湿防水シートにおける前記透明通気フィルム層は、前記透明通気フィルム層は、ＪＩＳ  Ｌ１０９９の４．１のＡ法（繊維製品の透湿度試験方法）に準拠して測定された透湿度が８４００〜８７００ｇ／（ｍ２・２４ｈ）であることが好ましい。
本態様の建築用透湿防水シートにおいては、前記透明通気フィルム層の一方の面に前記不織布層が積層され、前記透明通気フィルム層の他方の面に前記多孔性ポリオレフィンフィルム層が積層されていることが好ましい。
本態様の建築用透湿防水シートにおいては、前記透明通気フィルム層と前記不織布層とが接着剤を介して接着されていることが好ましい。
本発明の一態様の建築用透湿防水シートの製造方法は、波長５５０ｎｍの全光線透過率が３７．５％以上、且つ、孔径が０．１μｍ以上１０μｍ以下の貫通孔が形成されている透明通気フィルム層の一方の面に、ポリエステル繊維を含む不織布層を接着し、前記透明通気フィルムの他方の面に、孔径が１０μｍ超３０ｍｍ以下の貫通孔が形成されている多孔性ポリオレフィンフィルム層を接着する。
本態様の建築用透湿防水シートの製造方法における前記透明通気フィルム層は、ＪＩＳ  Ｌ１０９９の４．１のＡ法（繊維製品の透湿度試験方法）に準拠して測定された透湿度が８４００〜８７００ｇ／（ｍ２・２４ｈ）であることが好ましい。
本態様の建築用透湿防水シートの製造方法においては、前記透明通気フィルム層と前記不織布層とを、接着剤で接着することが好ましい。
本態様の製造方法により製造される建築用透湿防水シートが、波長５５０ｎｍの全光線透過率が４０％以上、全光線反射率が６０％以下である。
【発明の効果】
【０００６】
本発明の建築用透湿防水シートは、ある程度の透明性を有し、しかも建築用として充分な強度及び耐久性を有するものである。
本発明の建築用透湿防水シートの製造方法によれば、上記建築用透湿防水シートを容易に製造できる。
【図面の簡単な説明】
【０００７】
【図１】本発明の建築用透湿防水シートの一実施形態を示す断面図である。
【発明を実施するための形態】
【０００８】
本発明の建築用透湿防水シート（以下、「透湿防水シート」と略す。）の一実施形態について説明する。
図１に示すように、本実施形態の透湿防水シート１は、不織布層１０と透明通気フィルム層２０と多孔性ポリオレフィンフィルム層３０とを備え、不織布層１０と多孔性ポリオレフィンフィルム層３０との間に透明通気フィルム層２０が設けられている。
本実施形態の透湿防水シート１においては、不織布層１０が屋外側に配置され、多孔性ポリオレフィンフィルム層３０が柱等の躯体側（すなわち室内側）に配置される。
【０００９】
不織布層１０は、ポリエステル繊維を主成分として含む不織布である。不織布層１０によって透湿防水シート１の耐久性を向上させることができる。
不織布層１０におけるポリエステル繊維の含有割合は５０質量％以上であることが好ましく、７５質量％以上であることがより好ましく、９０質量％以上であることがさらに好ましく、１００質量％であってもよい。不織布層１０におけるポリエステル繊維の含有割合が前記下限値以上であれば、透湿防水シート１の耐久性をより向上させることができる。
ポリエステル繊維以外の繊維としては、例えば、ポリアミド繊維、ポリオレフィン繊維等を使用することができる。
【００１０】
不織布層１０の目付量は、１０〜３０ｇ／ｍ２であることが好ましく、１５〜２０ｇ／ｍ２であることがより好ましい。不織布層１０の目付量が前記下限値以上であれば、透湿防水シート１の耐久性をより向上させることができ、前記上限値以下であれば、透湿防水シート１の透明性を充分に高いものとすることができる。
【００１１】
不織布層１０の厚さは５０〜１５０μｍであることが好ましく、７０〜１３０μｍであることがより好ましい。不織布層１０の厚さが前記下限値以上であれば、透湿防水シート１の耐久性をより向上させることができ、前記上限値以下であれば、透湿防水シート１の透明性をより向上させることができる。
【００１２】
透明通気フィルム層２０は、波長５５０ｎｍの全光線透過率が３７．５％以上、且つ、孔径が０．１μｍ以上１０μｍ以下の貫通孔が形成されているフィルムである。本発明において、全光線透過率は、分光光度計（例えば、日本分光株式会社製、紫外可視分光光度計Ｖ−５７０）を使用して測定した値である。透明通気フィルム層２０によって、透湿防水シート１において透明性を得つつも透湿性及び防水性を確保することができる。
透明通気フィルム層２０の全光線透過率が前記下限値未満であると、透湿防水シート１の透明性が低くなり、下地材の視認性が低下する。透湿防水シート１の透明性をより高くする点では、透明通気フィルム層２０の全光線透過率が４０％以上であることが好ましく、６０％以下であることが好ましい。全光線透過率が６０％を超えるものは、入手しにくくなる。
透明通気フィルム層２０の貫通孔の孔径が前記下限値未満であると、透湿性が低くなり、前記上限値を超えると、防水性が低くなる。透明通気フィルム層２０における貫通孔の孔径は０．５〜８μｍであることが好ましい。なお、本発明において、貫通孔の孔径は平均値である。
【００１３】
透明通気フィルム層２０は、ＪＩＳ  Ｌ１０９９の４．１のＡ法（繊維製品の透湿度試験方法）に準拠して測定された透湿度が８４００〜８７００ｇ／（ｍ２・２４ｈ）であることが好ましく、８４５０〜８６００ｇ／（ｍ２・２４ｈ）であることがより好ましい。透明通気フィルム層２０の透湿度が前記上限値以下であれば、透湿防水シート１の透湿性がより高くなり、前記上限値以下であれば、透湿防水シート１の防水性がより高くなる。
【００１４】
透明通気フィルム層２０を構成する樹脂としては、特に制限されず、例えば、ポリエチレンやポリプロピレン等のポリオレフィンを使用することができる。
透明通気フィルム層２０は、例えば、延伸性がないため破断点になりやすい無機粒子（炭酸カルシウム等）を含有させた樹脂フィルムを延伸させ、無機粒子の存在位置で微小な亀裂を生させて貫通孔を形成することにより製造できる。樹脂フィルムに含有させる無機粒子は、レーザ回折・散乱法により測定した体積平均粒子径が５μｍ以下であることが好ましい。
【００１５】
透明通気フィルム層２０の目付量は、１０〜４０ｇ／ｍ２であることが好ましく、１５〜３０ｇ／ｍ２であることがより好ましく、２０〜２５ｇ／ｍ２であることがさらに好ましい。透明通気フィルム層２０の目付量が前記下限値以上であれば、透湿防水シート１の防水性をより向上させることができ、前記上限値以下であれば、透湿防水シート１の透明性及び透湿性を充分に高いものとすることができる。
【００１６】
透明通気フィルム層２０の厚さは１５〜３０μｍであることが好ましい。透明通気フィルム層２０の厚さが前記下限値以上であれば、透湿防水シート１の防水性をより向上させることができ、前記上限値以下であれば、透湿防水シート１の透明性及び透湿性を充分に高いものとすることができる。
【００１７】
多孔性ポリオレフィンフィルム層３０は、孔径が１０μｍ超３０ｍｍ以下の貫通孔が形成されているポリオレフィンフィルム層であり、透湿防水シート１の引張強度及び剛性を向上させる補強材としての役割を果たすものである。
多孔性ポリオレフィンフィルム層３０としては特に限定されないが、透明性及び価格の点から、多孔性ポリエチレンフィルム又は多孔性ポリプロピレンフィルムが好ましく、多孔性ポリエチレンフィルムがより好ましい。
多孔性ポリオレフィンフィルム層３０は、例えば、ポリオレフィンフィルムに多数の切り込みを形成した後、切り込み形成方向に対して直交方向に延伸することにより、ポリオレフィンフィルムを開口させる方法が挙げられる。
多孔性ポリオレフィンフィルム層３０を作製する際に使用するポリオレフィンフィルムは、未延伸のものでもよいし、一軸延伸したものでもよい。一軸延伸したフィルムを用いる場合には、延伸方向に沿って切り込みを形成する。
また、多孔性ポリオレフィンフィルム層３０を作製する際に使用するポリオレフィンフィルムは、単層でもよいし、２層以上の多層でもよい。
多孔性ポリオレフィンフィルム層３０の孔径が前記下限値以下であると、透湿性が低くなることがあり、前記上限値を超えると、フィルムが破断するおそれが生じる。また、多孔性ポリオレフィンフィルム層３０の孔径は０．５μｍ〜５ｍｍであることが好ましい。
【００１８】
多孔性ポリオレフィンフィルム層３０は、（孔の面積／フィルム全面積）×１００％の式で求められる開口率が２０〜８０％であることが好ましく、４０〜６０％であることがより好ましい。多孔性ポリオレフィンフィルム層３０の開口率が前記上限値以下であれば、透湿防水シート１の透湿性がより高くなり、前記上限値以下であれば、透湿防水シート１の防水性がより高くなる。
【００１９】
多孔性ポリオレフィンフィルム層３０の目付量は、１０〜４０ｇ／ｍ２であることが好ましく、１５〜３０ｇ／ｍ２であることがより好ましく、２０〜２５ｇ／ｍ２であることがさらに好ましい。多孔性ポリオレフィンフィルム層３０の目付量が前記下限値以上であれば、透湿防水シート１の引張強度及び剛性をより向上させることができ、前記上限値以下であれば、透湿防水シート１の透明性をより向上させることができる。
【００２０】
多孔性ポリオレフィンフィルム層３０の厚さは２０〜３００μｍであることが好ましい。多孔性ポリオレフィンフィルム層３０の厚さが前記下限値以上であれば、透湿防水シート１の引張強度及び剛性をより向上させることができ、前記上限値以下であれば、透湿防水シート１の透明性をより向上させることができる。
【００２１】
本実施形態の透湿防水シート１は、ＪＩＳ  Ａ６１１１に記載された規格を満たすことが好ましい。
具体的に、透湿防水シート１は、ＪＩＳ  Ａ１３２４（カップ法）により測定された透湿抵抗が０．１９（ｍ２・ｓ・Ｐａ）／μｇ以下であることが好ましい。透湿防水シート１の透湿抵抗が前記上限値以下であれば、充分な透湿性を有し、前記上限値以下であれば、充分な防水性を確保できる。
また、透湿防水シート１は、ＪＩＳ  Ｌ１０９２に規定の静水圧法により測定された防水性（水圧）が１０ｋＰａ以上であることが好ましい。前記水圧が前記下限値以上であれば、透湿防水シート１は充分な防水性を有する。
また、透湿防水シート１は、全光線透過率は４０％以上であることが好ましく、４２％以上であることがより好ましく、６０％以下であることがさらに好ましい。全光線反射率は６０％以下であることが好ましく、４５％以上であることがより好ましく、５７％以下であることがさらに好ましい。透湿防水シート１の全光線透過率が前記下限値以上であれば、充分な透明性を有し、固定具の打ち損じをより防止できる。しかし、透湿防水シート１の全光線透過率が前記上限値を超えると、孔が少なくなる傾向にあり、透湿性が低下することがある。
また、透湿防水シート１の厚さは２００〜３２０μｍであることが好ましく、２４０〜２８０μｍであることがより好ましい。透湿防水シート１の厚さが前記下限値以上であれば、充分な耐久性を確保でき、前記上限値以下であれば、充分な透明性を確保できる。
【００２２】
上記透湿防水シート１を製造する方法としては、第１接着工程と第２接着工程とを有する方法が挙げられる。
【００２３】
第１接着工程は、透明通気フィルム層２０の一方の面に不織布層１０を接着工程である。
透明通気フィルム層２０に不織布層１０を接着する方法としては、接着剤を用いて接着する方法、熱溶着する方法が挙げられるが、接着性が高いことから、接着剤を用いて接着する方法が好ましい。
接着剤としては特に制限されず、ポリオレフィン系接着剤、ゴム系接着剤、アクリル系接着剤、ウレタン系接着剤、エポキシ系接着剤等を使用できる。これら接着剤のなかでも、不織布層１０と透明通気フィルム層２０との接着強度が高いことから、ポリオレフィン系接着剤が好ましい。
また、接着剤はホットメルト型接着剤であってもよいし、溶剤型接着剤であってもよいが、第１接着工程を簡便にできる点では、ホットメルト型接着剤が好ましい。
上記のことから、不織布層１０と透明通気フィルム層２０とを高い接着強度で簡便に接着できる点で、ポリオレフィン系ホットメルト型接着剤が好ましい。接着剤を用いた接着方法としては、スプレーラミネート法、押出ラミネート法が好ましい。
接着剤の目付量は５〜１２ｇ／ｍ２であることが好ましく、３〜１０ｇ／ｍ２であることがより好ましい。接着剤の目付量が前記下限値以上であれば、不織布層１０と透明通気フィルム層２０との接着強度がより高くなる。しかし、接着剤の目付量を前記上限値より多くしても、接着強度は頭打ちになるため、無駄が多くなる傾向にある。
【００２４】
第２接着工程は、不織布層１０を接着した透明通気フィルム層２０の、不織布層１０とは反対側の面に、多孔性ポリオレフィンフィルム層３０を接着する工程である。
透明通気フィルム層２０に多孔性ポリオレフィンフィルム層３０を接着する方法としては、熱圧着する方法が挙げられる。透明通気フィルム層２０を構成する樹脂が、多孔性ポリオレフィンフィルム層３０を構成するポリオレフィンと同種である場合には、特に熱圧着が好ましい。熱圧着は簡便であり、低コストで透湿防水シート１を製造できるという利点を有する。
熱圧着方法としては、例えば、加熱した一対のロールの間に、不織布層１０を接着した透明通気フィルム層２０及び多孔性ポリオレフィンフィルム層３０を通す方法、加熱したプレス機を用いて、不織布層１０を接着した透明通気フィルム層２０と多孔性ポリオレフィンフィルム層３０とを圧着する方法が挙げられる。
【００２５】
また、透湿防水シート１を製造する方法としては、透明通気フィルム層２０と多孔性ポリオレフィンフィルム層３０とを接着した後、多孔性ポリオレフィンフィルム層３０を接着した透明通気フィルム層２０に不織布層１０を接着する方法、不織布層１０と透明通気フィルム層２０と多孔性ポリオレフィンフィルム層３０とを同時に接着して積層する方法が挙げられる。
【００２６】
以上説明した透湿防水シート１はある程度高い透明性を有するものである。そのため、透湿防水シート１を柱等の下地材に固定する際に、透湿防水シート１を通して下地材を視認可能になる。そのため、固定具を透湿防水シート１に通して下地材に確実に打ちこむことができ、打ち損じを防ぐことができる。
また、不織布層１０と透明通気フィルム層２０と多孔性ポリオレフィンフィルム層３０とを備える透湿防水シート１は、建築用として充分な強度及び耐久性を有する。
【００２７】
なお、本発明は上記実施形態に限定されず、例えば、不織布層の一方の面に透明通気フィルム層が積層され、不織布層の他方の面に多孔性ポリオレフィンフィルム層が積層された形態、多孔性ポリオレフィンフィルム層の一方の面に透明通気フィルム層が積層され、多孔性ポリオレフィンフィルム層の他方の面に不織布層が積層された形態、であってもよい。しかし、透湿防水シート１の施工時の耐久性あるいは耐傷付き性が高いことから、上記実施形態のように、透明通気フィルム層の一方の面に不織布層が積層され、透明通気フィルム層の他方の面に多孔性ポリオレフィンフィルム層が積層された形態が好ましい。
【実施例】
【００２８】
（実施例１）
下記の不織布層、透明通気フィルム層及び多孔性ポリオレフィンフィルム層を備える透湿防水シートを作製した。
・不織布層：ポリエチレンテレフタレート不織布、目付量２０ｇ／ｍ２、厚み１００μｍ
・透明通気フィルム層：ポリエチレン製、全光線透過率５０％、孔径３μｍ、透湿度８５００ｇ／（ｍ２・２４ｈ）、目付量は、２０ｇ／ｍ２、厚み３０μｍ
・多孔性ポリオレフィンフィルム層：ポリエチレン製、孔径３ｍｍ、開口率５７％、目付量２４ｇ／ｍ２、厚み８０μｍ
【００２９】
（比較例１）
不織布層及び透明通気フィルム層を下記のものに変更した以外は実施例１と同様に透湿防水シートを作製した。
・不織布層１０：ポリエチレンテレフタレート不織布、目付量４５ｇ／ｍ２、厚み２００μｍ
・透明通気フィルム層２０：ポリエチレン製、全光線透過率３５％、孔径３μｍ、透湿度１０００ｇ／（ｍ２・２４ｈ）、目付量は、２７ｇ／ｍ２、厚み３０μｍ
【００３０】
実施例１の透湿防水シート１の全光線透過率は４３％であり、全光線反射率は５７％以下であった。この透湿防水シート１を柱等の下地材に固定する際には、透湿防水シート１を通して下地材を充分視認可能であった。また、実施例１の透湿防水シート１は、透湿抵抗が０．１９（ｍ２・ｓ・Ｐａ）／μｇ以下、防水性（水圧）が１０ｋＰａ以上の基準を充分満たしていた。
これに対し、比較例１の透湿防水シートの全光線透過率は３９％であり、全光線反射率は６５％以下であった。この透湿防水シート１を柱等の下地材に固定する際には、透湿防水シート１を通して下地材を視認し難くかった。なお、比較例１の透湿防水シートは、透湿抵抗が０．１９（ｍ２・ｓ・Ｐａ）／μｇ以下、防水性（水圧）が１０ｋＰａ以上の基準を充分満たしていた。
【符号の説明】
【００３１】
１  透湿防水シート
１０  不織布層
２０  透明通気フィルム層
３０  多孔性ポリオレフィンフィルム層
【図１】
0006684638.tif 000002